(57)【特許請求の範囲】
【請求項１】
ナトリウムイオンの挿入および脱離が可能な物質を含む正極、金属ナトリウム、ナトリウム含有物質もしくはナトリウムイオンの挿入および脱離が可能な物質を含む負極、および、ナトリウムイオン導電性を有する電解質を含むナトリウム二次電池であり、
前記正極のナトリウムイオンの挿入および脱離が可能な物質が、一般式ＮａＣｕ1-xＭxＯ2（式中、ＭはＦｅ、Ｃｒ、ＣｏおよびＮｉからなる群から選ばれ、ｘは０＜ｘ＜１である）で表される銅サイトの一部が遷移金属（Ｍ）で置換されたナトリウム銅酸化物を含むことを特徴とするナトリウム二次電池。
【請求項２】
前記電解質は、ナトリウムイオンを含む有機電解液であることを特徴とする請求項１に記載のナトリウム二次電池。
【請求項３】
前記電解質は、ナトリウムイオンを含む水系電解液であることを特徴とする請求項１に記載のナトリウム二次電池。
【請求項４】
前記電解質は、ナトリウムイオンを通す固体電解質またはポリマー電解質であることを特徴とする請求項１に記載のナトリウム二次電池。
【発明の詳細な説明】
【技術分野】
【０００１】
本発明はナトリウム二次電池に関する。特に、本発明は、ナトリウム二次電池の正極材料に銅サイトの一部が遷移金属で置換されたナトリウム銅酸化物を用いたコスト性およびサイクル性に優れたナトリウム二次電池に関する。
【背景技術】
【０００２】
ナトリウムイオンの挿入および脱離反応を用いるナトリウム二次電池は、現在、広範に使用されているリチウム二次電池よりも、ナトリウムの資源の優位性から、コスト性に優れている。そして、今後、蓄電池として、大型化が可能な二次電池として期待され、研究開発がすすめられている。
【０００３】
Ｐａｒｋらは、非特許文献１において、ＮａＴｉ２（ＰＯ４）３が、有機電解液中で正極として、また、水系電解液中で負極として使用できること、そして、当該材料を使用したナトリウム二次電池が、電流密度２．０ｍＡ／ｃｍ２の放電の場合、両電解液の場合で共に約１２０ｍＡｈ／ｇという比較的大きな放電容量を示すことを報告している。
【０００４】
また、Ｋｏｍａｂａらは、非特許文献２において、ＮａＣｒＯ２を正極材料として用いることで、約１２０ｍＡｈ／ｇの放電容量を示し、２０回の非常に安定した充放電サイクルが可能であることを報告している。
【０００５】
さらに、Ｙａｂｕｕｃｈｉらは、非特許文献３において、Ｎａ２／３Ｆｅ１／３Ｍｎ２／３Ｏ２を正極材料として用いた場合、非特許文献１および２よりも大きな約１５０ｍＡｈ／ｇの放電容量を示し、２０回の非常に安定した充放電サイクルが可能であることを報告している。
【先行技術文献】
【非特許文献】
【０００６】
【非特許文献１】Sun Il Park et al., Journal of The Electrochemical Society, 158 (10) A1067-A1070 (2011).
【非特許文献２】S. Komaba et al., Electrochemistry Communications, 12, 335-358 (2010)
【非特許文献３】N. Yabuuchi et al.,Meeting Abstracts of 220th ECS Meeting (The Electrochemical Society), Abstract #649 (2011. October).
【発明の概要】
【発明が解決しようとする課題】
【０００７】
上記のように、ナトリウム二次電池に対して、リチウム二次電池に匹敵するレベルの放電容量がこれまでに報告されているが、これらのナトリウム二次電池は、非特許文献１〜３のように電極材料にレアメタルを含む場合が多く、コスト的に不利であると考えられる。また、サイクル特性が低いという問題があった。
【０００８】
本発明は、上記課題を解決するものであり、コスト性およびサイクル特性に優れたナトリウム二次電池を提供することを目的とする。
【課題を解決するための手段】
【０００９】
本発明は、ナトリウム二次電池であり、このナトリウム二次電池は、ナトリウムイオンの挿入および脱離が可能な物質を含む正極、金属ナトリウム、ナトリウム含有物質もしくはナトリウムイオンの挿入および脱離が可能な物質を含む負極、および、ナトリウムイオン導電性を有する電解質を含み、前記正極のナトリウムイオンの挿入および脱離が可能な物質が、一般式ＮａＣｕ1-xＭxＯ2（式中、ＭはＦｅ、Ｃｒ、ＣｏおよびＮｉからなる群から選ばれ、ｘは０＜ｘ＜１である）で表される、銅サイトの一部が遷移金属（Ｍ）で置換されたナトリウム銅酸化物を含むことを特徴とする。
【００１０】
本発明の一実施形態では、前記電解質はナトリウムイオンを含む有機電解液である。また、別の実施形態では、前記電解質はナトリウムイオンを含む水系電解液である。更に別の実施形態では、前記電解質は、ナトリウムイオンを通す固体電解質またはポリマー電解質である。
【発明の効果】
【００１１】
本発明によれば、従来のナトリウム二次電池と比較してコスト性およびサイクル特性に優れたナトリウム二次電池を供することができる。
【図面の簡単な説明】
【００１２】
【図１】本発明のナトリウム二次電池の構成を示す概略図である。
【図２】本発明の一実施形態のナトリウム二次電池（２０３０コインセル型）の構造を示す概略図である。
【図３】本発明のＮａＣｕ０．８Ｆｅ０．８Ｏ２を正極に、ナトリウム金属を負極に、ＮａＣｌＯ４を１ｍｏｌ／Ｌの濃度でＰＣに溶解した溶液を電解液として用いた場合の図２のナトリウム二次電池の初回充放電曲線を示す図である。
【発明を実施するための形態】
【００１３】
以下に、本発明のナトリウム二次電池の実施形態について説明する。
【００１４】
本発明のナトリウム二次電池は、正極、負極および電解質を少なくとも含む。正極はナトリウムイオンの挿入および脱離が可能な物質を含むものであり、負極は金属ナトリウム、ナトリウム含有物質もしくはナトリウムイオンの挿入および脱離が可能な物質を含むものであり、電解質はナトリウムイオン導電性を有するものである。
【００１５】
本発明では、正極は、ナトリウム銅酸化物（ＮａＣｕＯ２）の銅サイトの一部がＦｅ、Ｃｒ、Ｍｎ、ＣｏおよびＮｉからなる群から選ばれる遷移金属元素で置換された化合物を含む。本明細書では、このナトリウム銅酸化物の銅サイトの一部が遷移金属で置換された化合物をナトリウム銅酸化物誘導体とも称する。
【００１６】
具体的には、ナトリウム銅酸化物誘導体は、一般式ＮａＣｕ１−ｘＭｘＯ２（式中、ＭはＦｅ、Ｃｒ、Ｍｎ、ＣｏおよびＮｉからなる群から選ばれ、ｘは０＜ｘ＜１である）で表されるものである。本発明では、ｘは０．１〜０．５の範囲であることが好ましい。即ち、ナトリウム銅酸化物誘導体における遷移金属（Ｍ）の含有量は、ｘ＝０とした場合（即ち、ＮａＣｕＯ２）の銅元素量を基準として、Ｍが１．０〜５０モル％となる量であることが好ましい。
【００１７】
本発明で使用する銅サイトの一部が置換されたナトリウム銅酸化物ＮａＣｕ１−ｘＭｘＯ２は、例えば以下の手順で合成することができる。まず、市販の酸化銅（Ｉ）（Ｃｕ２Ｏ）と、例えば酸化鉄（Ｆｅ２Ｏ３）、酸化クロム（Ｃｒ２Ｏ３）、酸化マンガン（ＭｎＯ）、酸化コバルト（Ｃｏ２Ｏ３）、酸化ニッケル（ＮｉＯ）などの遷移金属酸化物（ＭＯ、Ｍ２Ｏ３、Ｍ３Ｏ４など）をＣｕ：Ｍのモル比が（１−ｘ）：ｘ（但し、ｘは０＜ｘ＜１である。）となるように秤量し、得られた混合物をアルゴン雰囲気下で加熱（例えば８００〜１０００℃、２０〜４８時間）することにより、前駆体のＣｕ１−ｘＭｘＯ２（式中、ＭはＦｅ、Ｃｒ、Ｍｎ、ＣｏまたはＮｉであり、ｘは０＜ｘ＜１である。）を得る。次に、炭酸ナトリウム（Ｎａ２ＣＯ３）または過酸化ナトリウム（Ｎａ２Ｏ２）等のナトリウム源を、先に得られたＣｕ１−ｘＭｘＯ２前駆体との割合がＮａ：［Ｃｕ＋Ｍ（Ｍ＝Ｆｅ、Ｃｒ、Ｍｎ、ＣｏまたはＮｉ）］のモル比で１：１となるように秤量し、Ｃｕ１−ｘＭｘＯ２（式中、ＭはＦｅ、Ｃｒ、Ｍｎ、ＣｏまたはＮｉであり、ｘは０＜ｘ＜１である。）前駆体と混合する。得られた混合物をアルゴン雰囲気下で加熱（例えば４５０〜９００℃、５〜３０時間）することにより、目的のＮａＣｕ１−ｘＭｘＯ２（式中、ＭはＦｅ、Ｃｒ、Ｍｎ、ＣｏまたはＮｉであり、ｘは０＜ｘ＜１である。）を製造することができる。
【００１８】
本発明のナトリウム二次電池の正極は、上記のナトリウム銅酸化物誘導体［ＮａＣｕ１−ｘＭｘＯ２（式中、ＭはＦｅ、Ｃｒ、Ｍｎ、ＣｏまたはＮｉであり、ｘは０＜ｘ＜１である。）］と、導電性材料（例えば、カーボン粉末のようなカーボン材料）とを混合したものを含むことが好ましい。
【００１９】
本発明のナトリウム二次電池の正極は、例えば以下のような手段により調製することができるが、本発明はこれらに限定されない。
【００２０】
まず、カーボン粉末（例えばアセチレンブラック粉末などのカーボンブラック類）、ポリテトラフルオロエチレン（ＰＴＦＥ）、ポリフッ化ビニリデン（ＰＶＤＦ）のような結着剤粉末、および、ＮａＣｕ１−ｘＭｘＯ２（式中、ＭはＦｅ、Ｃｒ、Ｍｎ、ＣｏまたはＮｉであり、ｘは０＜ｘ＜１である。）を混合し、次いでロールプレス機により圧延し、所定サイズに切り抜いてペレット状に成型することにより、正極を調製することができる。
【００２１】
あるいは、前述のカーボン粉末、結着剤粉末およびＮａＣｕ１−ｘＭｘＯ２（式中、ＭはＦｅ、Ｃｒ、Ｍｎ、ＣｏまたはＮｉであり、ｘは０＜ｘ＜１である。）の混合物を有機溶剤（例えばＮ−メチル−２−ピロリドン（ＮＭＰ））等の溶媒中に分散してスラリー状にした後、例えばアルミ箔のような金属箔上に塗布し、乾燥することにより、正極を調製できる。
【００２２】
本発明では、正極におけるナトリウム銅酸化物誘導体［ＮａＣｕ１−ｘＭｘＯ２（式中、ＭはＦｅ、Ｃｒ、Ｍｎ、ＣｏまたはＮｉであり、ｘは０＜ｘ＜１である。）］の含有量は、導電性材料及び結着剤の総量に基づいて６５〜８５重量％であることが好ましい。
【００２３】
本発明の正極は、ナトリウムイオンを含む有機電解液およびナトリウムイオンを含む水系電解液の両電解液を電解質溶液として用いることができる。更に、本発明の正極を含むナトリウム二次電池は、ナトリウムイオンを通す固体電解質又はポリマー電解質を電解質として用いることもできる。
【００２４】
負極は、金属ナトリウム、ナトリウム含有物質、またはナトリウムイオンの挿入および脱離が可能な物質を含むものであれば特に限定されない。例えば、負極の例としては、金属ナトリウムのシート、または金属ナトリウムのシートをニッケル、ステンレス等の金属箔に圧着したものなどを挙げることができる。このような金属ナトリウムのシートの負極は、金属ナトリウムをプレス機などでシート状に圧延して所望の形状に成形することで調製することができる。また、金属ナトリウムのシートを金属箔に圧着したものは、前記のように調製した金属ナトリウムのシートをニッケル、ステンレス等の金属箔に圧着して調製することができる。
【００２５】
また、金属ナトリウム以外の負極材料として、負極活物質としてナトリウムを主成分として含む合金（例えば、ナトリウム−スズ合金）（ナトリウム含有物質）、または、ナトリウムイオンの挿入および脱離が可能なアモルファスカーボンなどの材料（ナトリウムイオンの挿入および脱離が可能な物質）を挙げることができる。これらの負極活物質を含む負極は、例えば、銅箔のような金属箔に、負極活性物質とポリフッ化ビニリデン（ＰＶＤＦ）のような結着剤をＮ−メチル−２−ピロリドン（ＮＭＰ）のような有機溶媒に分散させたスラリーを塗布し、乾燥するというような方法で調製することができる。
【００２６】
電解液としては、ナトリウムビストリフルオロメタンスルホニルイミド（ＮａＴＦＳＩ）、過塩素酸ナトリウム（ＮａＣｌＯ４）、六フッ化リン酸ナトリウム（ＮａＰＦ６）などのナトリウムイオンを含む金属塩を、例えばポリカーボネート（ＰＣ）のような溶媒、炭酸エチレン（ＥＣ）および炭酸ジメチル（ＤＭＣ）（体積比１：１）の混合溶媒、ＥＣおよび炭酸ジエチル（ＤＥＣ）などのような混合溶媒、または炭酸プロピレンのような単独溶媒に溶解した有機電解液、または、ＮａＯＨ水溶液、Ｎａ２ＳＯ４水溶液、ＮａＣｌ水溶液、ＮａＣｌＯ４水溶液などのナトリウムイオンを含む金属塩を水に溶解した水溶液（水系電解液）を挙げることができる。
【００２７】
本発明のナトリウム二次電池の他の電解質として、ナトリウムイオンを通す固体電解質（例えば、７５Ｎａ２Ｓ・２５Ｐ２Ｓ５、ＮＡＳＩＣＯＮ（Ｎａ＋  Ｓｕｐｅｒ  Ｉｏｎｉｃ  Ｃｏｎｄｕｃｔｏｒ、Ｎａ３Ｚｒ２Ｓｉ２ＰＯ１２等））、ナトリウムイオンを通すポリマー電解質（例えば、ポリエチレンオキシド（ＰＥＯ）系）などを挙げることができるが、これらに限定されない。本発明では、ナトリウム二次電池で使用される公知のナトリウムイオンを通す固体電解質またはナトリウムイオンを通すポリマー電解質であれば使用することができる。
【００２８】
本発明のナトリウム二次電池はまた、セパレータ、電池ケース等の構造材料などの他の要素を含むこともできる。これらの要素についても、従来公知の二次電池に用いられる各種材料が使用でき、特に制限はない。
【００２９】
上記のような正極、負極、電解液等を使用する電池は、コイン形、円筒形、ラミネート形など従来の形状で作製することができる。そして、これらの二次電池の製造方法も従来と同様の方法を用いることができる。
【００３０】
例えば、本発明のナトリウム二次電池は、例えば、図１に示すような、正極および負極と、これら両極に接する電解質からなる。本発明では、正極および負極の間にセパレータが含まれていてもよい。有機電解質または水系電解質を電解質液として用いる場合には、例えば、セパレータに電解質液を含浸させて使用することができる。また、有機電解質または水系電解質は、ポリマー電解質等に含浸させてもよい。また、固体電解質、ポリマー電解質等を用いる場合には、両極がこれらに接するように配置すればよい。
【００３１】
さらに図１には明記していないが、正極、負極、電解質、セパレータ等を被う電池ケース等を含むことができる。本発明では、ナトリウム銅酸化物誘導体［ＮａＣｕ１−ｘＭｘＯ２（式中、ＭはＦｅ、Ｃｒ、Ｍｎ、ＣｏまたはＮｉであり、ｘは０＜ｘ＜１である。）］を正極の材料として用いる。
【００３２】
より具体的な一実施形態としては、図２に示すようなコインセル型の二次電池として本発明を適用することができる。図２に示されるように、コインセル型の二次電池は、正極１および負極３を含み、これらの電極の間に電解液を含浸したセパレータ２をさらに含む。さらに二次電池構造体は正極ケース４、ガスケット５、および負極ケース６を含むことができる。この二次電池は、例えば、上記の正極１、負極３、および電解液を含浸したセパレータ２を、正極ケース４および負極ケース６に所望の通りに配置し、各構成要素を配置した両ケースを固定することで調製することができる。
【００３３】
本発明では、セパレータに代えてまたは加えて、上述したような固体電解質、ポリマー電解質等を使用することができる。
【実施例】
【００３４】
以下に図面を参照して、本発明のナトリウム二次電池についての実施例を詳細に説明する。なお、本発明は下記の実施例に示したものに限定されるものではなく、本発明の趣旨および範囲を変更しない範囲において適宜変更して実施できるものである。
【００３５】
［ナトリウム銅酸化物誘導体（ＮａＣｕ１−ｘＭｘＯ２）の調製］
はじめに、本発明のナトリウム二次電池で使用する正極の材料であるナトリウム銅酸化物誘導体［ＮａＣｕ１−ｘＭｘＯ２（式中、ＭはＦｅ、Ｃｒ、Ｍｎ、ＣｏまたはＮｉであり、ｘは０＜ｘ＜１である。）］の製造について説明する。
【００３６】
（ｉ）（ＮａＣｕ０．８Ｆｅ０．２Ｏ２）の調製
原料である市販試薬の酸化銅（Ｃｕ２Ｏ:高純度化学株式会社製）と酸化鉄（Ｆｅ２Ｏ３:関東化学株式会社製）をＣｕ：Ｆｅのモル比が０．８：０．２となるように秤量し、乳鉢にてよく混合した。得られた混合物をるつぼに充填し、電気炉を用いてアルゴン雰囲気下において９００℃で３０時間加熱することにより、Ｃｕ０．８Ｆｅ０．２Ｏ２を得た。得られたＣｕ０．８Ｆｅ０．２Ｏ２と、過酸化ナトリウム（Ｎａ２Ｏ２：関東化学株式会社製）とをＮａ：（Ｃｕ＋Ｆｅ）のモル比が１：１となるように秤量して混合し、得られた混合物をアルゴン雰囲気下において６５０℃で１０時間加熱した。以上の方法により、ＮａＣｕ０．８Ｆｅ０．２Ｏ２を得た。
【００３７】
（ｉｉ）（ＮａＣｕ０．８Ｃｒ０．２Ｏ２）の調製
Ｃｕ２Ｏ、Ｃｒ２Ｏ３、Ｎａ２Ｏ２を原料に用い、上記（ｉ）と同様にしてＮａＣｕ０．８Ｃｒ０．２Ｏ２を合成した。
【００３８】
（ｉｉｉ）（ＮａＣｕ０．８Ｍｎ０．２Ｏ２）の調製
Ｃｕ２Ｏ、ＭｎＯ、Ｎａ２Ｏ２を原料に用い、上記（ｉ）と同様にしてＮａＣｕ０．８Ｍｎ０．２Ｏ２を合成した。
【００３９】
（ｉｖ）（ＮａＣｕ０．８Ｃｏ０．２Ｏ２）の調製
Ｃｕ２Ｏ、Ｃｏ２Ｏ３、Ｎａ２Ｏ２を原料に用い、上記（ｉ）と同様にしてＮａＣｕ０．８Ｃｏ０．２Ｏ２を合成した。
【００４０】
（ｖ）（ＮａＣｕ０．８Ｎｉ０．２Ｏ２）の調製
Ｃｕ２Ｏ、ＮｉＯ、Ｎａ２Ｏ２を原料に用い、上記（ｉ）と同様にしてＮａＣｕ０．８Ｎｉ０．２Ｏ２を合成した。
【００４１】
本実施例において、実施例１〜５は、上記の手順で調製した各ナトリウム銅酸化物誘導体を正極材料として用い、有機溶媒を用いた有機電解液を使用してナトリウム二次電池を作製した例であり、実施例６〜１０は、水系電解質液を使用してナトリウム二次電池を作製した例である。また、実施例１１〜１２は、固体電解質およびポリマー電解質をそれぞれ電解質として使用した例である。
【００４２】
（実施例１）
（ｉ）ナトリウム二次電池の作製
ナトリウム二次電池は、以下の手順で作製した。
【００４３】
まず、各電極の作製について説明する。上述の（ｉ）のように合成したナトリウム酸化銅誘導体（ＮａＣｕ０．８Ｆｅ０．２Ｏ２）、市販試薬のアセチレンブラック粉末（電気化学工業株式会社製）およびポリテトラフルオロエチレン（ＰＴＦＥ：ダイキン工業株式会社製）粉末を７０：２５：５の重量比で、らいかい機を用いて十分に粉砕混合し、ロール成形し、シートペレット状電極（厚さ：０．５ｍｍ）を作製し、正極とした。このシート状電極を直径１５ｍｍの円形に切り抜いた。負極は、市販試薬のナトリウム塊を、０．５ｍｍの厚さまでプレスし、直径１５ｍｍの円形シート状に成型した。
【００４４】
電解液は、過塩素酸ナトリウム（ＮａＣｌＯ４）を１ｍｏｌ／Ｌの濃度でポリカーボネート（ＰＣ）に溶解した溶液（キシダ化学株式会社製）を用いた。セパレータは、リチウム二次電池用のポリプロピレン製のもの（セルガード株式会社製）を用いた。
【００４５】
ナトリウム二次電池は、図２に示すような２３２０コインセル型のものを製造した。正極は、上記のペレット状の正極を正極ケース４にセットし、チタンメッシュ（ニラコ製）（図示せず）で覆い、その周縁部をスポット溶接により固定した。負極は、負極ケース６にチタンメッシュ（ニラコ製）（図示せず）をスポット溶接して固定し、その上にナトリウムシートを圧着することにより固定した。次に、正極を固定した正極ケースに、セパレータ２をセットし、さらにセパレータ２に電解液を注入し、負極であるナトリウムシートを固定した負極ケースを被せ、コインセルかしめ機で正極ケース４および負極ケース６をかしめることにより、ポリプロピレン製ガスケット５を含むコインセルを作製した。なお、ナトリウム二次電池の作製は、露点が−８５℃以下のアルゴン雰囲気のグローブボックス中で行った。
【００４６】
（ｉｉ）充放電試験
ナトリウム二次電池の充放電試験は、市販の充放電測定システム（北斗電工社製、ＳＤ８充放電システム）を用いて、正極の有効面積当たりの電流密度で０．５ｍＡ／ｃｍ２を通電することにより行った。電池の充放電試験の測定は、２５℃の恒温槽内（雰囲気は通常の生活環境下）で行った。
【００４７】
本実施例で作製した電池の充電から試験を開始した充放電曲線を、図３に示す。図より、本実施例の二次電池は充放電が可能であり、初回放電容量と平均放電電圧は表１に記載した値を示した。また、２０サイクル目、５０サイクル目の放電容量維持率も表１に示す。ここで、容量はナトリウム酸化銅誘導体粉末の重量当たりで規格化した値を示している。
【００４８】
上記のように、本実施例によるナトリウム二次電池は、可逆的な充放電が可能であり、ある程度のサイクル安定性を有していることが分かった。
【００４９】
（実施例２）
上記（ｉｉ）の調製例に従って調製したＮａＣｕ０．８Ｃｒ０．２Ｏ２を用いて、実施例１と同様の条件でコインセルを作製し、電池の充放電試験を実施した。初回放電容量と平均放電電圧、また、２０サイクル目、５０サイクル目の放電容量維持率を表１に示す。
【００５０】
（実施例３）
上記（ｉｉｉ）の調製例に従って調製したＮａＣｕ０．８Ｍｎ０．２Ｏ２を用いて、実施例１と同様の条件でコインセルを作製し、電池の充放電試験を実施した。初回放電容量と平均放電電圧、また、２０サイクル目、５０サイクル目の放電容量維持率を表１に示す。
【００５１】
（実施例４）
上記（ｉｖ）の調製例に従って調製したＮａＣｕ０．８Ｃｏ０．２Ｏ２を用いて、実施例１と同様の条件でコインセルを作製し、電池の充放電試験を実施した。初回放電容量と平均放電電圧、また、２０サイクル目、５０サイクル目の放電容量維持率を表１に示す。
【００５２】
（実施例５）
上記（ｖ）の調製例に従って調製したＮａＣｕ０．８Ｎｉ０．２Ｏ２を用いて、実施例１と同様の条件でコインセルを作製し、電池の充放電試験を実施した。初回放電容量と平均放電電圧、また、２０サイクル目、５０サイクル目の放電容量維持率を表１に示す。
【００５３】
【表１】
0006047086.tif 000002
【００５４】
（実施例６）
水系電解液として、８ｍｏｌ／Ｌ  ＮａＯＨ水溶液、正極材料として、ナトリウム銅酸化物誘導体（ＮａＣｕ１−ｘＭｘＯ２）の調製例の（ｉ）の条件で作製したＮａＣｕ０．８Ｆｅ０．２Ｏ２、負極材料としてアモルファスカーボンを、それぞれ用いて、実施例１と同様にして、コインセルを作製した。
【００５５】
電池の充放電試験は、実施例１と同様に、充放電測定システムを用いて、正極の有効面積当たりの電流密度で０．５ｍＡ／ｃｍ２を通電することにより行った。
【００５６】
充放電試験の結果を、表２に示す。水系電解液では、放電電圧は約３Ｖを示し、５０サイクル後の放電容量維持率も８０％という高い値を達成した。なお、酸性の１ｍｏｌ／Ｌ  Ｎａ２ＳＯ４水溶液中でも、同様の結果を示すことを確認した。これらの結果は、本発明によるＮａＣｕ０．８Ｆｅ０．２Ｏ２が、水系電解液中でも正極材料として機能できることを示している。水系電解液は、一般的に、有機電解液よりも低価格であるため、ナトリウム二次電池の低コスト化に有利であると考えられる。
【００５７】
（実施例７）
正極材料として、ナトリウム銅酸化物誘導体（ＮａＣｕ１−ｘＭｘＯ２）の調製例の（ｉｉ）で調製したＮａＣｕ０．８Ｃｒ０．２Ｏ２を用いて、実施例６と同様の条件でコインセルを作製し、電池の充放電試験を実施した。初回放電容量および平均放電電圧、並びに、２０サイクル目および５０サイクル目の放電容量維持率を表２に示す。
【００５８】
（実施例８）
正極材料として、ナトリウム銅酸化物誘導体（ＮａＣｕ１−ｘＭｘＯ２）の調製例の（ｉｉｉ）で調製したＮａＣｕ０．８Ｍｎ０．２Ｏ２を用いて、実施例６と同様の条件でコインセルを作製し、電池の充放電試験を実施した。初回放電容量および平均放電電圧、並びに、２０サイクル目および５０サイクル目の放電容量維持率を表２に示す。
【００５９】
（実施例９）
正極材料として、ナトリウム銅酸化物誘導体（ＮａＣｕ１−ｘＭｘＯ２）の調製例の（ｉｖ）で調製したＮａＣｕ０．８Ｃｏ０．２Ｏ２を用いて、実施例６と同様の条件でコインセルを作製し、電池の充放電試験を実施した。初回放電容量および平均放電電圧、並びに、２０サイクル目および５０サイクル目の放電容量維持率を表２に示す。
【００６０】
（実施例１０）
正極材料として、ナトリウム銅酸化物誘導体（ＮａＣｕ１−ｘＭｘＯ２）の調製例の（ｖ）で調製したＮａＣｕ０．８Ｎｉ０．２Ｏ２を用いて、実施例６と同様の条件でコインセルを作製し、電池の充放電試験を実施した。初回放電容量および平均放電電圧、並びに、２０サイクル目および５０サイクル目の放電容量維持率を表２に示す。
【００６１】
【表２】
0006047086.tif 000003
【００６２】
（実施例１１）
固体電解質としてＮＡＳＩＣＯＮ（Ｎａ３Ｚｒ２Ｓｉ２ＰＯ１２）を、正極材料として実施例１で用いたＮａＣｕ０．８Ｆｅ０．２Ｏ２を、負極にはナトリウム金属を、それぞれ用いた。
【００６３】
ＮＡＳＩＣＯＮディスクは、以下の手順で調製した。まず、ＺｒＯ（ＮＯ３）２・８Ｈ２Ｏ（関東化学株式会社）、ＮＨ４Ｈ２ＰＯ４（関東化学株式会社）、およびＮａ２ＳｉＯ３・９Ｈ２Ｏ（関東化学株式会社）を、Ｎａ：Ｚｒ：Ｓｉ：Ｐ＝３：２：２：１の比率となるモル比で混合し、８５０℃で仮焼成を行った。得られた粉末は、ペレット成型機でディスク状に成型し、１１００℃で２４時間の本焼成を行った。
【００６４】
実施例１と同様にして、コインセルを作製した。なお、固体電解質はコインセル内に収まるようにディスク（厚さ：約１ｍｍ）状に作製し、図２に示したセパレータ部分にセットした。また、正極／固体電解質／負極のそれぞれの界面に隙間ができないように、コインセルケースに任意の厚さのコインセルと同材質のディスク状のスペーサを溶接した。
【００６５】
電池の放電試験は、実施例１と同様に行った。
【００６６】
充放電試験の結果を表３に示す（表３には、実施例１の結果を併せて示した）。実施例１と比較して、正極／電解質および負極／電解質の界面の接触抵抗が増大するために、電圧は０．３Ｖの減少を示し、若干ではあるが放電容量も減少した。しかしながら、放電容量で示されるサイクル安定性に大きな変化は見られなかった。本実施例により、固体電解質を含む本発明のナトリウム二次電池が作動可能であることが確認された。
【００６７】
（実施例１２）
電解質としてＰＥＯ系高分子電解質膜を、正極材料として実施例１で用いたＮａＣｕ０．８Ｆｅ０．２Ｏ２を、負極にはナトリウム金属を、それぞれ用いた。
【００６８】
ＰＥＯ系高分子電解質膜（厚さ：約２ｍｍ）は、以下の手順で調製した。ＰＥＯ（Ａｌｄｒｉｃｈ、Ｍｗ＝６×１０５）および溶質であるＬｉＴＦＳＩ（キシダ化学）を、Ｌｉ／Ｏ＝１／１８になるように、１０ｗｔ％のＢａＴｉＯ３フィラーと共にアセトニトリル溶媒（キシダ化学）に添加した。なお、ＢａＴｉＯ３は、アルドリッチ製市販試薬（粒子径：＜０．２μｍ）を用いた。一晩、攪拌した後に、得られた溶液をＰＴＦＥ板上に塗布し、完全にアセトニトリルを揮発させた。その後、真空下において９０℃で１２時間乾燥を行った。
【００６９】
実施例１と同様にして、コインセルを作製した。なお、高分子電解質膜はコインセル内に収まるようにディスク状に切り抜き、図２に示したセパレータ部分にセットした。また、正極／固体電解質／負極のそれぞれの界面に隙間ができないように、コインセルケースに任意の厚さのコインセルと同材質のディスク状のスペーサを溶接した。
【００７０】
電池の放電試験は、実施例１同様に行った。
【００７１】
充放電試験の結果を表３に示す（表３には、実施例１の結果を併せて示した）。実施例１と比較して、正極／電解質および負極／電解質の界面の接触抵抗が増大するために、電圧は０．２Ｖの減少を示し、若干ではあるが放電容量も減少した。しかしながら、放電容量で示されるサイクル安定性に大きな変化は見られなかった。本実施例により、高分子電解質を含む本発明のナトリウム二次電池が作動可能であることが確認された。
【００７２】
【表３】
0006047086.tif 000004
【００７３】
（比較例）
比較例として、レアメタルを含む正極材料を用いたナトリウム二次電池を作製した。正極材料として、既知材料であるＮａＣｏＯ２を評価した。ＮａＣｏＯ２は、Ｎａ２ＣＯ３とＣｏ３Ｏ４を所定モル比（３：２）で混合し、１０００℃で焼成を行うことにより合成した。
【００７４】
ＮａＣｏＯ２を用いるコインセルは、実施例１と同様にして作製および評価を行った。
その結果を、実施例１の結果と併せて表４に示す。
【００７５】
【表４】
0006047086.tif 000005
【００７６】
本比較例による電池は、実施例１と比較して、初期特性においては、電圧および放電容量について優れた特性を示した。しかしながら、サイクルによる容量減少は著しく、５０サイクル後には、初期の約４８％の放電容量しか得られなかった。
【００７７】
一方、実施例１〜１０の場合、比較例よりも初期性能は劣る（但し、ナトリウム二次電池として十分な特性を有する）ものの、５０サイクル後でも約７０％以上の放電容量を維持しており、安定性が高いことが分かった。これは、ＮａＣｏＯ２の場合、遷移金属であるＣｏの溶出が起こっており、容量の減少を誘起しためではないかと考えられる。
【００７８】
以上のように、本発明によるＮａＣｕ１−ｘＭｘＯ２（式中、ｘは０＜ｘ＜１である）を用いたナトリウム二次電池は、Ｃｏよりも１０倍以上安価なＣｕを主に使用しているため、コスト性に優れ、更に充放電サイクル特性を有した高性能電池であることが分かった。
【産業上の利用可能性】
【００７９】
本発明により、コスト性およびサイクル特性に優れたナトリウム二次電池を作製することができ、様々な電子機器の駆動源等として使用することができる。
【符号の説明】
【００８０】
１    正極
２    セパレータ（電解質液を含浸）
３    負極
４    正極ケース
５    ガスケット
６    負極ケース
【図１】
0006047086.tif 000006
【図２】
0006047086.tif 000007
【図３】
0006047086.tif 000008